(57)【要約】      （修正有）【課題】フィルムにダメージを与えない低出力のレーザーを照射することにより、太く読み取り易い印字線を形成するレーザー印字用多層積層フィルム、及びそれよりなる印字体を提供する。【解決手段】少なくとも、基材層１、印刷層２、及びシーラント層３からなるレーザー印字用多層積層フィルムであって、基材層は、樹脂フィルムからなる層であり、印刷層は、金属酸化物及びバインダー樹脂を含むインキ組成物からなる層であり、基材層と印刷層との間のラミネート強度は０.１〜０.４Ｎ／１５ｍｍであり、印刷層とシーラント層との間のラミネート強度は１Ｎ／１５ｍｍ以上である。【選択図】図１
2014069455.tif 000002
【特許請求の範囲】
【請求項１】
少なくとも、基材層、印刷層、及びシーラント層からなるレーザー印字用多層積層フィルムであって、
該基材層は、樹脂フィルムからなる層であり、
該印刷層は、金属酸化物及びバインダー樹脂を含むインキ組成物からなる層であり、
該基材層と該印刷層との間のラミネート強度は０.１〜０.４Ｎ／１５ｍｍであり、該印刷層と該シーラント層との間のラミネート強度は１Ｎ／１５ｍｍ以上であることを特徴とする、上記レーザー印字用多層積層フィルム。
【請求項２】
前記インキ組成物が、金属酸化物７０〜９０質量部及びバインダー樹脂１０〜３０質量部を溶剤希釈した樹脂組成物であることを特徴とする、請求項１に記載のレーザー印字用多層積層フィルム。
【請求項３】
前記インキ組成物中の金属酸化物が、酸化チタンであることを特徴とする、請求項１または２に記載のレーザー印字用多層積層フィルム。
【請求項４】
前記印刷層のインキ組成物の塗布量が、乾燥後の塗布量として１.５〜３.５ｇ／ｍ2であることを特徴とする、請求項１〜３のいずれか１項に記載のレーザー印字用多層積層フィルム。
【請求項５】
前記印刷層が、少なくとも２層からなることを特徴とする、請求項１〜４のいずれか１項に記載のレーザー印字用多層積層フィルム。
【請求項６】
前記基材層を形成する樹脂フィルムが、延伸ポリプロピレンフィルムであり、
前記印刷層を形成するインキ組成物中のバインダー樹脂が、ウレタン樹脂であり、
前記シーラント層を形成する熱可塑性樹脂がポリプロピレン樹脂であることを特徴とする、請求項１〜５のいずれか１項に記載のレーザー印字用多層積層フィルム。
【請求項７】
請求項１〜６のいずれか１項に記載のレーザー印字用多層積層フィルムに、ＹＡＧまたはＹＶＯ4レーザー光を基材層側から照射することにより、前記基材層と前記印刷層との間に空隙を形成し、炭化したインキ組成物が前記基材層及び前記印刷層の表面に広がり、レーザー印字画像を有することを特徴とする、印字体。
【発明の詳細な説明】
【技術分野】
【０００１】
本発明は、レーザーにより印字できるレーザー印字用多層積層フィルム及びそれよりなる印字体に関する。
【背景技術】
【０００２】
従来より、ＹＡＧレーザーまたはＹＶＯ4レーザー等を照射することによりフィルム上へ印字することが知られている。そして、これらのレーザーにより印字できるレーザー印字用多層積層フィルムとしては、レーザー照射により変色する特殊インキを中間層（発色層）として使用するフィルムが知られている（特許文献１）。そしてこのような特殊インキは非常に高価であるため、基材上の印字したい部分のみに、該特殊インキ層を予め設けることが行われている。しかしながら、その場においても位置合わせが難しく、印字位置を容易に変更することもできない。また、印字線が細く、読み取り難いという欠点がある。
【０００３】
また、通常のインキも、ＹＡＧまたはＹＶＯ4レーザーの照射により若干変色する。したがって、このような通常インキを中間層（発色層）として使用することも知られている（特許文献２）。しかしながら、この方法においては強力なレーザー光の照射によって中間層を気化させて、基材を破断することなく変形させることにより印字部を形成するものである。すなわち、十分な視認性を得るために、レーザー照射部分の中間層が、その深さ方向（フィルムの一方の表面から他方の表面に向かう方向）の全厚さにわたって、全て蒸散するまでレーザー出力を高める必要がある。したがって、強力なレーザー光の照射によって、ベースとなるフィルムに穴があくなどの問題がある。また、強力なレーザー光を照射する必要があることから印字スピードが遅いという問題がある。
【先行技術文献】
【特許文献】
【０００４】
【特許文献１】特開２００７−５５１１０号公報
【特許文献２】特開２００７−２１７０４８号公報
【発明の概要】
【発明が解決しようとする課題】
【０００５】
本発明は、上記の問題点を解決して、安価な材料からなり、製造が容易であり、印字位置の変更が容易であり、且つ、ベースとなるフィルムにダメージを与えない程度の低出力のレーザーを照射することにより、太くて読み取り易い印字線が得られる、レーザー印字用多層積層フィルム、及びそれを用いた印字体を提供することを目的とする。
【課題を解決するための手段】
【０００６】
本発明者らは、種々研究の結果、視認側となる基材層と印刷層との間のラミネート強度を、印刷層とシーラント層の間のラミネート強度より小さくすることによって、基材層と印刷層との間にのみ、視認側から入力した低出力のレーザー照射により容易に空隙を形成することができ、この空隙の表面に、炭化したインキ組成物が広がり拡散することにより、線の太い鮮明なレーザー印字画像が形成できることを初めて見出した。
【０００７】
すなわち、少なくとも、基材層、印刷層、及びシーラント層からなるレーザー印字用多層積層フィルムであって、該基材層は、樹脂フィルムからなる層であり、該印刷層は、金属酸化物及びバインダー樹脂を含むインキ組成物からなる層であり、該基材層と該印刷層との間のラミネート強度は０.１〜０.４Ｎ／１５ｍｍであり、該印刷層と該シーラント層との間のラミネート強度は１Ｎ／１５ｍｍ以上であることを特徴とする、上記レーザー印字用多層積層フィルムが、上記の目的を達成することを見出したものである。
【０００８】
そして、本発明は、以下の点を特徴とする。
１．少なくとも、基材層、印刷層、及びシーラント層からなるレーザー印字用多層積層フィルムであって、該基材層は、樹脂フィルムからなる層であり、該印刷層は、金属酸化物及びバインダー樹脂を含むインキ組成物からなる層であり、該基材層と該印刷層との間のラミネート強度は０.１〜０.４Ｎ／１５ｍｍであり、該印刷層と該シーラント層との間のラミネート強度は１Ｎ／１５ｍｍ以上であることを特徴とする、上記レーザー印字用多層積層フィルム。
２．前記インキ組成物が、金属酸化物７０〜９０質量部及びバインダー樹脂１０〜３０質量部を溶剤希釈した樹脂組成物であることを特徴とする、上記１．に記載のレーザー印字用多層積層フィルム。
３．前記インキ組成物中の金属酸化物が、酸化チタンであることを特徴とする、上記１．または２．に記載のレーザー印字用多層積層フィルム。
４．前記印刷層のインキ組成物の塗布量が、乾燥後の塗布量として１.５〜３.５ｇ／ｍ2であることを特徴とする、上記１．〜３．のいずれかに記載のレーザー印字用多層積層フィルム。
５．前記印刷層が、少なくとも２層からなることを特徴とする、上記１．〜４．のいずれかに記載のレーザー印字用多層積層フィルム。
６．前記基材層を形成する樹脂フィルムが、延伸ポリプロピレンフィルムであり、前記印刷層を形成するインキ組成物中のバインダー樹脂が、ウレタン樹脂であり、前記シーラント層を形成する熱可塑性樹脂がポリプロピレン樹脂であることを特徴とする、上記１．〜５．のいずれかに記載のレーザー印字用多層積層フィルム。
７．上記１．〜６．のいずれかに記載のレーザー印字用多層積層フィルムに、ＹＡＧまたはＹＶＯ4レーザー光を基材層側から照射することにより、前記基材層と前記印刷層との間に空隙を形成し、炭化したインキ組成物が前記基材及び前記印刷層の表面に広がり、レーザー印字画像を有することを特徴とする、印字体。
【発明の効果】
【０００９】
本発明のレーザー印字用多層積層フィルムは、レーザー印字のための特殊インキを用いる必要がない。例えば、包装フィルムの印刷時の下地として普通に用いられる白色インキを、本発明において印刷層を形成するためのインキ組成物として用いることができる。したがって、安価な材料から製造することができ、また、フィルム製造工程において、レーザー印字のためのさらなる層を設ける必要がない。
【００１０】
また、本発明のレーザー印字用多層積層フィルムに、ＹＡＧまたはＹＶＯ4レーザーを、基材層側から照射することにより、印刷層を形成するインキ組成物がガス化する。次いで、このガスは、特定のラミネート強度で積層されている基材層と印刷層との境界に蓄積し、ここに空隙を形成する。これにより、レーザー照射によって炭化したインキ組成物が、基材と印刷層との境界に広がるため弱い出力で、すなわち、印刷層を全層厚にわたって全て蒸散させるまでレーザー出力を高める必要なしに、基材層側からの視認性に優れたレーザー印字画像を鮮明に形成することができる。
【００１１】
さらに、本発明の印字体は、レーザー印字画像が、そのフィルム表面ではなく、内部、すなわち基材層と印刷層との間に施される。したがって、この画像は、耐摩耗性に優れることから擦れ等による消失を効果的に防止することができ、且つ、その改ざんを効果的に防止することができる。
【００１２】
これらの利点から、本発明のレーザー印字用多層積層フィルムは、食料品等の包装材料として好適に用いられ、賞味期限、製造日、製造番号、検査結果等の情報をレーザー印字画像として記録することができる。
【図面の簡単な説明】
【００１３】
【図１】本発明のレーザー印字用多層積層フィルムの層構成について、その一例を示す概略的断面図である。
【図２】本発明のレーザー印字用多層積層フィルムの層構成について、その一例を示す概略的断面図である。
【図３】本発明の印字体の層構成について、その一例を示す概略的断面図である。
【発明を実施するための形態】
【００１４】
本発明について以下に詳しく説明する。
＜Ｉ＞本発明のレーザー印字用多層積層フィルム及び印字体の層構成
図１は、本発明のレーザー印字用多層積層フィルムの層構成についてその一例を示す概略的断面図である。
図１に示されるように、本発明のレーザー印字用多層積層フィルムは、基材層１、印刷層２及びシーラント層３からなる構成を基本とする。
別の態様においては図２に示されるように、印刷層２は、それぞれ同じかまたは異なるインキ組成物からなる印刷層を、２層またはそれ以上積層した構成であってもよい。
【００１５】
また、印刷層とシーラント層とのラミネート強度を調整するために、必要に応じて、いずれかの表面に、積層前に所望の表面処理を施すことができる。表面処理としては、例えば、コロナ放電処理、オゾン処理、酸素ガス若しくは窒素ガス等を用いた低温プラズマ処理、グロー放電処理、化学薬品等を用いて処理する酸化処理等の前処理を施すことができる。
【００１６】
またさらに、印刷層とシーラント層との間に、例えば、プライマーコート剤層、アンダーコート剤層、アンカーコート剤層等を設けてもよい。
図３に示されるように、本発明の印字体は、本発明のレーザー印字用多層積層フィルムに、ＹＡＧまたはＹＶＯ4レーザーを基材層側から照射することにより製造されるものであって、印刷層の表面に、炭化したインキ組成物が広がった印字部を有する。
【００１７】
＜II＞基材層
本発明において、基材層は、その使用目的、用途等に応じた樹脂フィルムであって、且つ、印刷層を積層した際に、該印刷層とのラミネート強度が０.１〜０.４Ｎ／１５ｍｍとなる任意の樹脂フィルムを使用することができる。
【００１８】
具体的には、基本素材となり、更に、印字後は、表面保護層を構成し、かつ、レーザー印字画像等を透視し得るものであることから、機械的、物理的、化学的等において優れた強度を有し、耐突き刺し性等に優れ、その他、耐熱性、防湿性、透明性等に優れた樹脂フィルムを使用することができる。
【００１９】
本発明において、このような樹脂フィルムとしては、例えば、ポリエチレン樹脂、ポリプロピレン樹脂、環状ポリオレフィン樹脂、フッ素樹脂、ポリスチレン樹脂、ポリエステル樹脂、ポリアミド樹脂、ウレタン樹脂、セルロース樹脂等の各種の樹脂フィルムから選択することができる。
上記の樹脂フィルムとしては、未延伸フィルム、あるいは、一軸方向または二軸方向に延伸した延伸フィルム等のいずれのものでも使用することができる。
【００２０】
また、本発明において、その樹脂フィルムの厚さとしては強度、耐突き刺し性等について、必要最低限に保持され得る厚さであればよく、厚すぎると、コストを上昇するという欠点もあり、逆に、薄すぎると、強度、耐突き刺し性等が抵下して好ましくないものである。
本発明においては、上記のような理由から、約３μｍ〜１００μｍ、好ましくは約５μｍ〜５０μｍが最も望ましい。
【００２１】
本発明において、基材層を形成する樹脂フィルムとしては、延伸ポリプロピレンフィルムを特に好適に用いることができる。該延伸ポリプロピレンフィルムは、特に包装材料としての用途において、安定性、加工性、コスト、耐熱性及び耐薬品性等の面で優れており、また、後述の印刷層として好適に使用されるインキ組成物を積層する際に、該印刷層との好ましいラミネート強度を得ることができる。
【００２２】
＜III＞印刷層
本発明において、印刷層は、金属酸化物とバインダー樹脂を含むインキ組成物を、基材層上に印刷や塗布等により積層して設けられる層である。
【００２３】
本発明において、インキ組成物を構成する金属酸化物としては、酸化チタン、酸化マグネシウム、酸化亜鉛、酸化アルミニウム、酸化珪素等を用いることができる。特に、包装フィルムの印刷下地として用いられる白色インキ中の白色顔料として多用される酸化チタンが、好適に使用される。
【００２４】
また、インキ組成物を構成するバインダー樹脂としては、従来公知のものであって、基材層上に積層した際に、該基材層とのラミネート強度が０.１〜０.４Ｎ／１５ｍｍとなる任意のバインダー樹脂を使用することができる。
【００２５】
具体的には、ウレタン樹脂、ポリエステル樹脂、アクリル樹脂、セルロース系樹脂等が挙げられる。これらの樹脂は単独で、または２種以上混合して使用される。特に、印刷下地として用いられる白色インキにおいて、バインダー樹脂として多用されるウレタン樹脂が、好適に使用される。該ウレタン樹脂は、また、上述の基材層として好適に使用される延伸ポリプロピレンフィルム上に積層する際に、該基材層との好ましいラミネート強度を与える。
【００２６】
本発明のインキ組成物は、印刷下地として従来から使用される任意の白色インキを好適に使用することができるが、その組成として、特に好適には、金属酸化物の含有量が７０〜９０質量部、より好ましくは７５〜８５質量部であり、バインダー樹脂の含有量が１０〜３０質量部、より好ましくは１５〜２５質量部である。これらを、必要に応じて慣用の溶剤で希釈し、基材層上に印刷または塗布することにより、印刷層を形成することができる。金属酸化物が上記範囲より多いと、フィルムがレーザー照射によるダメージを受け易くなる。逆に、金属酸化物が上記範囲より少ないと、印字画像が不明瞭になり易い。
【００２７】
基材層と印刷層とのラミネート強度を所望の範囲に調整するために、必要に応じて、インキ組成物中に、任意の添加剤を添加してもよい。この例としては、例えばラミネート強度を低下させるために、ブロッキング防止剤、硬化剤等を添加することが挙げられる。その他、顔料分散剤、消泡剤、レベリング剤、ワックス、シランカップリング剤、防腐剤、防錆剤、可塑剤、難燃剤、顕色剤等の添加剤を加えてもよい。これら添加剤は、特に印刷適性、印刷効果等の改善を目的に使用され、その種類、使用量は、印刷方法、印刷基材、印刷条件により適宜選択できる。
【００２８】
また、基材層の積層面にコロナ処理等の表面処理を施したり、または無処理の面上に印刷層を積層すること等により、該ラミネート強度を調整してもよい。
【００２９】
また、本発明において、印刷層は、それぞれ同じかまたは異なるインキ組成物からなる印刷層を、２層またはそれ以上積層した構成であってもよい。ここで、基材層と接する側の印刷層を形成するインキ組成物は、該基材層との間のラミネート強度が、レーザー印字用多層積層フィルム中で最も弱くなるように、且つ０.１〜０.４Ｎ／１５ｍｍの範囲となるように、バインダー樹脂の種類、含有量、積層方法等を選択する。また、シーラント層と接する側の印刷層を形成するインキ組成物は、該シーラント層との間のラミネート強度がより強くなるように、且つ１Ｎ／１５ｍｍ以上となるように、同様に調整する。当該構成により、レーザー照射時に、基材層と印刷層との境界に確実に空隙が形成され、且つ、印刷層とシーラント層とのデラミネーションを防ぐことができる。
【００３０】
印刷層の総厚としては、インキ組成物の塗布量が、乾燥後の塗布量として１.５〜３.５ｇ／ｍ2、より好ましくは２.７〜３.３ｇ／ｍ2であることが好ましい。これよりも印刷層が厚いと、フィルムがレーザー照射によるダメージを受け易くなる。逆に、これよりも薄いと、印字画像が不明瞭になり易い。
【００３１】
印刷層の積層方法は、特に限定されないが、インクジェット、浸漬、スピンコーティング、印刷などの方法を用いることができる。本発明においては印刷により積層する方法が好ましい。特に、印刷下地として全面または一部にベタ印刷することにより、製造工程を簡略化できる。
【００３２】
＜IV＞シーラント層
本発明において、シーラント層は、シーラント層として慣用の熱可塑性樹脂からなる層、または該樹脂のフィルムからなる層である。
【００３３】
該熱可塑性樹脂としては、具体的には、ポリプロピレン、ポリエチレン、エチレン−酢酸ビニル共重合体、アイオノマー樹脂、エチレン−アクリル酸共重合体、エチレン−アクリル酸エチル共重合体、エチレン−メタクリル酸共重合体等の樹脂を、単独で、または２種又はそれ以上を混合して使用することができる。該シーラント層を形成する熱可塑性樹脂中には、印刷層とのラミネート強度を調整する等の各種目的のために、滑剤、充填剤、熱安定剤、酸化防止剤、紫外線吸収剤、帯電防止剤、難燃剤、着色剤等の各種添加剤を添加することができる。
【００３４】
包装材料としての用途において、内容品と接する最内層となるため、ポリエチレン及びポリプロピレン等のポリオレフィンが好適に使用される。
特に、上記基材層が延伸ポリプロピレンフィルムからなり、上記インキ組成物中のバインダー樹脂として、ウレタン樹脂が使用されている場合は、シーラント層を形成する樹脂として、ポリプロピレンを使用し、これを、印刷層上に押出コーティング法により積層することにより、該印刷層との好適なラミネート強度が得られ、レーザー照射によって明瞭な印字画像が得られる。
【００３５】
シーラント層の層厚は、レーザー印字用多層積層フィルムの用途に応じて適宜に設定することができるが、好ましくは３〜１００μｍであり、更に好ましくは５〜５０μｍである。
印刷層とシーラント層とのラミネート強度を調整するために、必要に応じて、いずれかの表面に、積層前に所望の表面処理を施すことができる。表面処理としては、例えば、コロナ放電処理、オゾン処理、酸素ガス若しくは窒素ガス等を用いた低温プラズマ処理、グロー放電処理、化学薬品等を用いて処理する酸化処理等の前処理を施すことができる。
【００３６】
さらに、印刷層とシーラント層との間に、例えば、プライマーコート剤層、アンダーコート剤層、アンカーコート剤層等を設けてもよい。
シーラント層の積層方法は、特に限定されないが、シーラント層を形成する熱可塑性樹脂を、印刷層上に押出コーティングすることにより積層することができる。また、該熱可塑性樹脂からなるフィルムを、ドライラミネートまたはサンドイッチラミネート法等により積層してもよい。
【００３７】
ドライラミネート用接着剤としては、ウレタン系接着剤、ビニル系接着剤、アクリル系接着剤、エポキシ系接着剤等を用いることができる。また、サンドイッチラミネート用接着性樹脂としては、任意の熱可塑性樹脂を用いることができる。
【００３８】
本発明においては、レーザー印字用多層積層フィルムの用途に応じて、印刷層とシーラント層との間に、任意の機能層、例えばガスバリア性フィルム、及び延伸ポリアミド系樹脂フィルム等を任意の積層方法、例えばドライラミネート法等により設けてもよい。
いずれの場合においても、印刷層とのラミネート強度が１Ｎ／１５ｍｍ以上となるように、樹脂の種類の組み合わせ、積層方法、接着剤の種類、表面処理方法等を選択する。
【００３９】
＜Ｖ＞ラミネート強度
本発明のレーザー印字用多層積層フィルムにおいて、基材層と印刷層との間のラミネート強度は０.１〜０.４Ｎ／１５ｍｍであり、より好ましくは０.２５〜０.３５Ｎ／１５ｍｍであり、且つ、印刷層とシーラント層との間のラミネート強度は１Ｎ／１５ｍｍ以上であり、より好ましくは１.８Ｎ／１５ｍｍ以上である。この範囲のラミネート強度となる構成によってのみ、レーザー印字が最適に行われる。基材層と印刷層との間のラミネート強度が０.１Ｎ／１５ｍｍ未満であると、レーザー照射部以外でデラミネーションを引き起こし、０.４Ｎ／１５ｍｍを超えると、基材／印刷層間の空隙が発生せず、印字画像が不明瞭になる。また、印刷層とシーラント層との間のラミネート強度が１Ｎ／１５ｍｍより小さいと、基材／印刷層間での空隙の確実な形成が損なわれる。また、包装材料として好ましくないデラミネーションを引き起こす。
【００４０】
本発明において、ラミネート強度は、移動速度５０ｍｍ／ｍｉｎとし、測定サンプルの幅を１５ｍｍとし、その他の条件をＪＩＳ Ｋ６８５４に準拠して実施するＴ型剥離接着強さ試験で測定される値である。
【００４１】
上記ラミネート強度を達成するには、基材層を形成する樹脂フィルムの種類、印刷層を形成するインキ組成物中のバインダー樹脂の種類、及びシーラント層を形成する樹脂の種類の組み合わせにより、当該範囲の強度が得られるような組み合わせを見出すことが好ましい。しかしながら、意図的にラミネート強度を低くするためにコロナ処理を施さない面上に印刷層を積層したり、インキ組成物に密着を防止する材料たとえばブロッキング防止剤を加えてもよい。
【００４２】
＜VI＞印字
本発明において、印字は、ＹＡＧ（イットリウム（Ｙ）・アルミニウム（Ａ）・ガーネット（Ｇ））レーザー光線（波長＝１.０６４μｍ）、または、ＹＶＯ4（イットリウム・バナデート）レーザー光線（波長＝１.０６４μｍ）を用いて行うことが好ましい。これらのレーザーは、透明体を透過する性質を有し、その性質を利用し、さらに、印字時の煙等の発生が抑えられ、また、発色濃度やフィルムに与える影響等を調整することができる。その結果、レーザー印字画像を形成しても穴あき等がない極めて鮮明なレーザー印字画像を形成することができる。
【００４３】
これらのレーザーを、基材層側から照射することにより、低出力で、フィルムに与えるダメージを最小限に抑えつつ、印刷層のインキ組成物をガス化及び炭化させて、基材層と印刷層との間に空隙を形成し、印刷層表面に、レーザー印字画像を効率よく形成することができる。
そして、レーザー印字画像が、印刷層表面に形成されることにより、基材層側からの視認性に優れる。
【００４４】
本発明において、このような印字を行うパルス条件としては、例えば、ＹＶＯ4レーザー機（キーエンス  ＭＤ−Ｖ９６００）にて平均出力０.８〜５Ｗ、より好ましくは１.２〜２Ｗ、Ｑスイッチ周波数１０〜３０ＫＨｚ、スキャンスピード３００〜４０００ｍｍ／ｓ、より好ましくは１５００〜４０００ｍｍ／ｓのパルス条件が使用される。この条件下で印字を行うことにより、レーザー印字用多層積層フィルムに穴をあけることなく、高速印字が可能であり、且つ、明瞭な印字画像が得られる。
【００４５】
＜VII＞印字体
本発明のレーザー印字用多層積層フィルムへの印字工程において、レーザーの平均出力を低く設定しても、または、スキャンスピードを速く設定しても、鮮明な印字画像、例えば太くて明瞭な文字を印字することができる。
【００４６】
本発明の印字体において、レーザーのスポット照射により、基材層と印刷層との間に形成される空隙の直径は、望ましくは４０μｍ〜１ｍｍ、より好ましくは４００〜７００μｍである。この空隙に炭化したインキ組成物が広がって、明瞭な印字画像が得られる。空隙の直径がこれよりも小さいと、印字画像の欠損や、線幅の細りが発生し、視認性を欠く。逆にこれよりも大きいと、画像がつぶれる等のため好ましくない。
【００４７】
本発明において、レーザー印字画像は、文字、数字、記号、図柄等を含むが、これらに限定されない。
また、本発明のレーザー印字用多層積層フィルムに印字して得られる印字体は、各種包装材料、ラベル類、カード類等に適用することができる。
【００４８】
本発明のレーザー印字用多層積層フィルムにおいて、印刷層は、印刷下地として機能する白色インキからなってよい。したがって、該印刷層を下地として、レーザー印字を施さない部分に、所望のカラー印刷層を設けることもできる。
【実施例】
【００４９】
以下に実施例を挙げて本発明を具体的に説明するが、これらは本発明を制限するものではない。
［実施例１］
厚さ２０μｍの二軸延伸ポリプロピレンフィルム（東セロ（株）製ＯＰ−Ｍ１）の一方の面上に、グラビア印刷機を用いて、以下の組成よりなるインキ組成物を塗布量２.７ｇ／ｍ2（乾燥時）となるように塗布し、印刷層を設けた。
インキ組成物
酸化チタン  ４０質量％
ウレタン樹脂  １０質量％
混合溶剤  ５０質量％
（混合溶剤は、メチルエチルケトン：酢酸ｎ−プロピル：イソプロピルアルコール＝３：５：２（質量比）である）
次いで、該印刷層上に、ポリプロピレン樹脂を押出コーティング法により、厚さ１３μｍとなるように積層し、シーラント層を設けた。これにより、本発明のレーザー印字用多層積層フィルムを得た。該フィルムにおいて、基材層と印刷層との間のラミネート強度は、０.３Ｎ／１５ｍｍであり、印刷層とシーラント層との間のラミネート強度は、４Ｎ／１５ｍｍであった。
【００５０】
［実施例２］
厚さ２０μｍの二軸延伸ポリプロピレンフィルム（東セロ（株）製ＯＰ−Ｍ１）の一方の面上に、グラビア印刷機を用いて、上記実施例１で用いたインキ組成物を塗布量１.３ｇ／ｍ2（乾燥時）となるように塗布し、第１の印刷層を設けた。
次いで、該第１の印刷層上に、グラビア印刷機を用いて、酸化チタン及びバインダー樹脂として塩素化ポリプロピレン系樹脂を含む第２のインキ組成物（東洋インキ（株）製ＮＥＷＭＡＸ）を塗布量１.３ｇ／ｍ2（乾燥時）となるように塗布し、第２の印刷層を設けた。
【００５１】
次いで、該第２の印刷層上に、ポリプロピレン樹脂を押出コーティング法により、厚さ５０μｍとなるように積層し、シーラント層を設けた。これにより、本発明のレーザー印字用多層積層フィルムを得た。該フィルムにおいて、基材層と第１の印刷層との間のラミネート強度は、０.２Ｎ／１５ｍｍであり、第２の印刷層とシーラント層との間のラミネート強度は、６.５Ｎ／１５ｍｍであった。
【００５２】
［実施例３］
厚さ１２μｍの二軸延伸ポリエチレンテレフタレートフィルム（東洋紡（株）製Ｅ５１００）の未処理面上に、グラビア印刷機を用いて、上記実施例１で用いたインキ組成物を塗布量２.７ｇ／ｍ2（乾燥時）となるように塗布し、印刷層を設けた。
次いで、該印刷層上に、ウレタン接着剤（ＤＩＣグラフィックス（株）製ＬＸ７０３、塗布量３ｇ／ｍ2（乾燥時））を介して、延伸ナイロンフィルム（ユニチカ（株）製ＯＮ  ＢＣＲＴ、厚さ１５μｍ）をドライラミネートして、中間層を設けた。
【００５３】
次いで、該中間層上に、ウレタン接着剤（ＤＩＣグラフィックス（株）製ＬＸ７０３、塗布量３ｇ／ｍ2（乾燥時））を介して、ポリプロピレンフィルム（東レフィルム加工（株）製ＺＫ９３Ｋ、６０μｍ）をドライラミネートして、シーラント層を設けた。これにより、本発明のレーザー印字用多層積層フィルムを得た。該フィルムにおいて、基材層と印刷層との間のラミネート強度は、０.２Ｎ／１５ｍｍであり、印刷層と中間層との間のラミネート強度は、６Ｎ／１５ｍｍであった。
【００５４】
［実施例４］
インキ組成物の塗布量を１.２ｇ／ｍ2（乾燥時）とした以外は、実施例１と同様にして、本発明のレーザー印字用多層積層フィルムを製造した。
該フィルムにおいて、基材層と印刷層との間のラミネート強度は、０.１８Ｎ／１５ｍｍであり、印刷層とシーラント層との間のラミネート強度は、５Ｎ／１５ｍｍであった。
【００５５】
［実施例５］
インキ組成物の塗布量を４.０ｇ／ｍ2（乾燥時）とした以外は、実施例１と同様にして、本発明のレーザー印字用多層積層フィルムを製造した。
該フィルムにおいて、基材層と印刷層との間のラミネート強度は、０.２３Ｎ／１５ｍｍであり、印刷層とシーラント層との間のラミネート強度は、５Ｎ／１５ｍｍであった。
【００５６】
［比較例１］
バインダー樹脂としてウレタン樹脂を含むインキ組成物の代わりに、バインダー樹脂として塩素化ポリプロピレン系樹脂を含むインキ組成物（東洋インキ（株）製ＮＥＷＭＡＸ）を用いる以外は、実施例１と同様にして、レーザー印字用多層積層フィルムを製造した。
該フィルムにおいて、基材層と印刷層との間のラミネート強度は、１.３Ｎ／１５ｍｍであり、印刷層とシーラント層との間のラミネート強度は、７Ｎ／１５ｍｍであった。
【００５７】
［比較例２］
印刷層を、二軸延伸ポリエチレンテレフタレートフィルム（東洋紡（株）製Ｅ５１００）のコロナ処理面上に設けた以外は、実施例３と同様にして、レーザー印字用多層積層フィルムを製造した。
該フィルムにおいて、基材層と印刷層との間のラミネート強度は、２.３Ｎ／１５ｍｍであり、印刷層と中間層との間のラミネート強度は、６Ｎ／１５ｍｍであった。
【００５８】
［レーザー印字方法］
実施例１〜５及び比較例１〜２のレーザー印字用多層積層フィルムについて、下記条件下で、基材層側からＹＶＯ4レーザー光を照射し、レーザー印字画像を形成して印字体を得た。
レーザー照射条件
ＹＶＯ4レーザー機（（株）キーエンス製  ＭＤ−Ｖ９６００にて平均出力２.４Ｗ、Ｑスイッチ周波数１０ＫＨz、スキャンスピード１５００ｍｍ／ｓ
【００５９】
［評価］
得られたレーザー印字画像について、着色線幅を測定した。また、レーザー照射後の外観を確認した。
結果を以下の表１に示す。
【００６０】
【表１】
2014069455.tif 000003
【００６１】
実施例１〜３のレーザー印字用多層積層フィルムは、低出力のレーザー照射により、太い線幅で濃くくっきりとした印字画像を形成した。実施例４のレーザー印字用多層積層フィルムは、実施例１〜３と比べて細い線幅の印字画像を形成し、印字色も薄く、視認性が若干劣るものであった。実施例５のレーザー印字用多層積層フィルムは、良好な線幅及び印字色の印字画像を形成したが、包材の一部にダメージがあった。
比較例１〜２のレーザー印字用多層積層フィルムは、細い線幅の印字画像しか形成されず、基材層側からの視認性に劣るものであった。
【符号の説明】
【００６２】
１．基材層
２．印刷層
２ａ．印刷層
２ｂ．印刷層
３．シーラント層
４．印字部
Ａ．空隙の直径
【図１】
2014069455.tif 000004
【図２】
2014069455.tif 000005
【図３】
2014069455.tif 000006